(57)【要約】      （修正有）【課題】エアーフィルターの補強布や、農業用寒冷紗、衣料芯地等に用いられるメッシュ織物として、適度な通気性や強度を保持するために目の粗い布帛を用い、かつ、目ずれが起こりにくいメッシュ織物を提供する。【解決手段】メッシュ織物に使用する紡績糸は、特定の複合バインダー繊維のみによって構成し、この織物を熱処理によりバインダー繊維を構成するバインダー成分を溶融させ、紡績糸が接してなる糸条と熱接着する。また、紡績糸を構成する複合バインダー繊維は、低融点脂肪族ポリエステル１からなるバインダー成分と、前記バインダー成分よりも高い融点の高融点脂肪族ポリエステル２とが複合されている。複合形態としては、芯鞘型、サイドバイサイド型、海島型、割繊型等が挙げられ、バインダー成分が繊維表面の一部に配されているものとする。なかでも、低融点脂肪族ポリエステルが鞘部を形成し、高融点脂肪族ポリエステルが芯部を形成する芯鞘型の複合形態であることが好ましい。【選択図】図１
0003164293.tif 000002
【実用新案登録請求の範囲】
【請求項１】
低融点脂肪族ポリエステルからなるバインダー成分と、前記バインダー成分よりも高い融点の高融点脂肪族ポリエステルとが複合された複合バインダー繊維のみによって構成されることを特徴とする紡績糸。
【請求項２】
複合バインダー繊維が、低融点脂肪族ポリエステルが鞘部を形成し、高融点脂肪族ポリエステルが芯部を形成することを特徴とする請求項１または２記載の紡績糸。
【請求項３】
低融点脂肪族ポリエステルが、融点１２０℃以上、融解熱が１０Ｊ／ｇ以上のポリ乳酸であることを特徴とする紡績糸。
【請求項４】
請求項１から３のいずれかに記載の紡績糸によって構成された織物であって、紡績糸を構成するバインダー成分が溶融することによって、少なくとも経糸と緯糸との交点が熱接着していることを特徴とするメッシュ織物。
【考案の詳細な説明】
【技術分野】
【０００１】
本考案は、環境負荷が少なく、かつ樹脂によるバインダーを使用することなく目ずれを抑制する効果を発揮させることができる紡績糸とこの紡績糸を用いたメッシュ織物に関するものである。
【背景技術】
【０００２】
従来、エアーフィルターの補強布や、農業用寒冷紗、衣料芯地等に用いられるメッシュ織物は、適度な通気性や強力が要求され、その要求を満たすために目の粗い布帛が用いられるが、その性能を維持するために目ずれの無いことが要求される。
【０００３】
目ずれのしないメッシュ織物としては，水系の樹脂であるポバール等で目ずれ防止をしたり、溶剤系の樹脂を被覆させることで目ずれ防止を行っている。しかしながら水系の樹脂では製品化後の水分による湿潤収縮が問題となったり、また溶剤系の樹脂は加工工程中の溶剤発生から加工設備を防爆性のあるものにする必要があったり、発生する溶剤により作業環境の悪化等の問題があった。
【０００４】
一方、繊維ポリマーに共重合を行い低融点化させたポリエステル系バインダー繊維やポリアミド系バインダー繊維はよく知られている（例えば、特許文献１）。
【０００５】
このようなバインダー繊維を用いることにより作業環境の改善や効率化を図ることができるが、繊維の原料ポリマーは石油由来のものであり、使用後の処分においては産業廃棄物として処理する必要があり、焼却した時に発生する二酸化炭素が地球温暖化を促進させる等、安全性や環境保護の立場からみて種々の問題点が指摘されている。
【先行技術文献】
【特許文献】
【０００６】
【特許文献１】特開２０００−３２８３８３号公報
【考案の概要】
【考案が解決しようとする課題】
【０００７】
本考案は、上記の現状に鑑みてなされたものであり、得られた織物に接着剤としてのバインダー樹脂を付与することなく、また環境に対しても負荷の少ない紡績糸とメッシュ織物を提供することを目的とするものである。
【課題を解決するための手段】
【０００８】
本考案は、上記の目的を達成するものであり、次の構成を有するものである。
【０００９】
すなわち、低融点脂肪族ポリエステルからなるバインダー成分と、前記バインダー成分よりも高い融点の高融点脂肪族ポリエステルとが複合された複合バインダー繊維のみによって構成されることを特徴とする紡績糸を要旨とするものである。
【００１０】
以下、本考案を詳細に説明する。
【００１１】
まず、本考案の紡績糸は、特定の複合バインダー繊維のみによって構成されている。バインダー繊維のみによって構成されるため、本考案の紡績糸を用いて織物にし、この織物を熱処理によりバインダー繊維を構成するバインダー成分を溶融させると、本考案の紡績糸が接してなる糸条と確実に熱接着することができ、粗目の織物であっても目ずれが発生せず、形態安定性が良好なものとなる。
【００１２】
本考案の紡績糸を構成する複合バインダー繊維は、低融点脂肪族ポリエステルからなるバインダー成分と、前記バインダー成分よりも高い融点の高融点脂肪族ポリエステルとが複合されている。複合形態としては、芯鞘型、サイドバイサイド型、海島型、割繊型等が挙げられ、バインダー成分が繊維表面の一部に配されているものとする。なかでも、低融点脂肪族ポリエステルが鞘部を形成し、高融点脂肪族ポリエステルが芯部を形成する図１示す芯鞘型の複合形態であることが好ましい。なお、繊維の断面形状は、通常の円形断面の他に、三角形や偏平等の異形断面であってもよい。
【００１３】
複合バインダー繊維を構成する脂肪族ポリエステルとしては、ポリ乳酸が好ましく用いられる。ポリ乳酸は、脂肪族ポリエステルの中でも、結晶性が高く、機械的強度を保持することができるからである。
【００１４】
低融点脂肪族ポリエステルであるバインダー成分は、融点１２０℃以上、融解熱が１０Ｊ／ｇ以上のポリ乳酸であることが好ましい。より好ましい融点は、１３０℃以上である。融点が１２０℃未満のポリ乳酸は、結晶性が高くないため、例えば、紡績糸を製造する段階でバインダー成分の軟化が発生する恐れがあり好ましくない。また、バインダー成分の融点の上限値に特に制限はないが、複合する高融点脂肪族ポリエステルの融点より２０℃低いものを選択するとよい。低融点脂肪族ポリエステルと高融点脂肪族ポリエステルとの融点差が２０℃未満であると、バインダー成分を溶融させるための熱接着加工の際に、バインダー成分だけでなく高融点脂肪族ポリエステルまでもが熱の影響を受けて軟化し、所望のメッシュ織物を得ることが困難となる。また、熱処理の際に複合バインダー繊維が熱収縮し、これにより歪が発生し得られる織物の品位が低下することになる。
【００１５】
乳酸モノマーは光学活性の炭素を有しており、Ｄ体とＬ体の光学異性体が存在する。Ｌ体に２モル％未満のＤ体を共重合させることにより、融点１６５℃以上のポリ乳酸を得ることができる。そして、Ｄ体の共重合比率を上げて１０モル％程度とすると、融点は１４０℃程度となる。さらに、光学純度を下げてＤ体の共重合比率を１８モル％以上とすると、融点は１２０℃未満、融解熱は１０Ｊ／ｇ未満となって、ほぼ完全に非晶性の性質となり、このバインダー繊維に使用することは困難となる。
【００１６】
バインダー成分の融解熱が１０Ｊ／ｇ以上であることが好ましい理由は、融解熱が１０Ｊ／ｇに満たない場合、非晶性の性質が高くなり、融点よりも低い温度下であっても軟化しやすく、耐熱性が不十分となる。
【００１７】
本考案で用いられるポリ乳酸の溶融粘度は、ＡＳＴＭ Ｄ−１２３８法（温度２１０℃、荷重２１６０ｇ）で測定したメルトフローレート値が１〜８０ｇ／１０分であるのが好ましく、より好ましくは５〜５０ｇ／１０分である。
【００１８】
本考案においては、接着強力の高さ等の理由から、複合形態が芯鞘型であり、芯部が融点１７０℃以上のポリ乳酸、鞘部が融点１３０℃程度のポリ乳酸の複合バインダー繊維を最も好ましく用いることができる。
【００１９】
複合バインダー繊維の繊度は、紡績後の番手に応じて適宜選定すればよいが、１．０〜４．４ｄシテックスであるのが好ましい。
【００２０】
複合バインダー繊維は、機械捲縮が付与されたものである。機械捲縮とは、押し込み式クリンパーやスタフィングボックス等の捲縮付与装置により捲縮を付与されたものをいい、通常、これらの捲縮付与装置によると山部と谷部が連続して存在するジグザグ状の捲縮が付与される。捲縮付与装置により付与する捲縮数は５個／２５ｍｍ〜２５個／２５ｍｍとすることが好ましく、捲縮率は５〜３０％とすることが好ましい。
【００２１】
本考案の紡績糸は、前記バインダー繊維をリング精紡などによって紡績することによって得られる。紡績糸に加撚される撚数Ｔは、通常の紡績で加撚される範囲の撚数が採用され、次式で表される撚係数Ｋを２.６〜５.０の範囲にすることが好ましい。
Ｋ＝Ｔ／Ｎｅ１／２（ただし、Ｔ：撚数／２.５４ｃｍ、Ｎｅ：英式綿番手）
本考案の紡績糸の番手は、特に限定されず、紡績糸を用いる布帛の用途等に応じて適宜選択すればよいが、一般的には８／１Ｃ〜６０／１Ｃの範囲がよい。
【００２２】
本考案の紡績糸を用いて、織物、編物、組み物、紐、ロープ等、種々の繊維製品とし、熱処理を施して、バインダー成分を溶融させて繊維製品を構成している糸同士を熱固着して、形態安定性の良好な繊維製品を得ることができる。特に本考案では、本考案の紡績糸を目合いの粗い織物に適用することにより、本考案の効果をより効果的に発揮する。すなわち、本考案の紡績糸を用いて目合いの粗い織物を製織し、熱処理を施して、経糸と緯糸との交点を熱接着して固定され、目ずれが生じ難い、形態安定性に優れたメッシュ織物を得ることができる。紡績糸を用いて繊維製品を得る場合、本考案の紡績糸以外の他の紡績糸、マルチフィラメント糸、モノフィラメント糸と併用してもよいが、本考案の紡績糸の占める割合が多いほど、本考案の効果をより奏することができ、本考案の紡績糸のみによって繊維製品を構成することがより好ましい。メッシュ織物を得るにあたっては、目ずれを防ぐ効果を考慮して、熱接着の効果を活かす上で、本考案の紡績糸が織物全質量の４０％以上を占めていることが好ましく、より好ましくは、本考案の紡績糸のみでメッシュ織物を構成することである。
【００２３】
本考案の紡績糸を用いてなる織物は、平織、綾織、朱子織等のよく知られた織組織や絡み織り等の織組織によって製織することによって得られる。織物の組織は特に限定しないが、粗目で目合いに十分な空隙を有するメッシュ織物を得たい場合は、紡績糸の番手にもよるが、平組織の織物や絡み織りで密度が経緯共に１０〜５０本／吋程度の設計で製織するとよい。また、織機も通常用いられるものを用いて製織すればよい。
【００２４】
バインダー成分を溶融させる熱処理工程は、未加工の織物（生機）を形成した後に別工程で熱処理を施す方法、もしくは、連続工程であって織機後部に設けた熱処理装置にて処理する方法があり、この工程では、バインダー成分を溶融させて経糸と緯糸との交点を熱接着させる。
【００２５】
熱処理装置としては、連続工程で効率よく処理が可能な織機一体型の熱ローラー、また、加熱フラツトローラー、熱風循環ドライヤー、熱風貫流ドライヤー、サクシヨンドラムドライヤー、ヤンキードラムドライヤー等が挙げられる。熱処理時の処理条件としては、バインダー成分である低融点脂肪族ポリエステルの融点に応じて、処理温度と処理時間を適宜選定すればよい。以上によって、前記した紡績糸を構成するバインダー成分が溶融することによって、少なくとも経糸と緯糸との交点が熱接着している本考案のメッシュ織物を得ることができる。
【考案の効果】
【００２６】
本考案の紡績糸は、脂肪族ポリエステルのみから構成される複合バインダー繊維のみによって構成される。したがって、本考案の紡績糸を用いた繊維製品は、環境負荷が小さいものとなる。また、この繊維製品は、紡績糸が有するバインダー成分が溶融することにより構成糸条同士を熱接着して熱固定できるため、形態安定性の良好な繊維製品が得られる。したがって、後加工でバインダー樹脂を付与する必要なく、加工特性が優れる。特に本考案の紡績糸を用いた本考案のメッシュ織物は、所望の硬さと実用的な機械的強力を有し、かつ目ずれを効果的に防止できるものとなる。
【図面の簡単な説明】
【００２７】
【図１】本考案における紡績糸を構成する複合バインダー繊維の横断面の一例を示す模式図である。
【実施例】
【００２８】
以下、本考案を実施例により詳細に説明する。実施例の評価は下記に基づき行った。
（１）目付：ＪＩＳ  Ｌ  １０９６に準じて測定。
（２）引張強力、伸び率：ＪＩＳ  Ｌ  １０９６に準じて測定。
（３）滑脱抵抗力：ＪＩＳ  Ｌ  １０９６  ピン引掛け法に準じて測定。
（４）浸漬収縮率：ＪＩＳ  Ｌ  １０４２  Ｂ法（沸騰水浸せき法）に準じて測定。
【００２９】
実施例１
２．２デシテックス×５１mmの芯鞘複合型の複合バインダー繊維（芯部：融点１７０℃のポリ乳酸、鞘部：融点１３０℃、融解熱１３Ｊ／ｇのポリ乳酸）を用いて、通常の２吋方式により３０番手の紡績糸を得た。得られた紡績糸を用いて経糸密度２３本／吋、緯糸密度２２本／吋の平組織の織物をレピア方式織機により製織し、得られた生機をテンター付きの循環熱風方式の熱処理機に投入して、温度１３０℃、４０秒の熱処理を行い、本考案のメッシュ織物を得た。
【００３０】
比較例１
１．７デシテックス×５１mmのポリ乳酸繊維（融点１７０℃のポリ乳酸によって構成される単相型）による３０番手紡績糸を用いて製織した経糸密度２３本／吋、緯糸密度２２本／吋の平組織の織物に、織物の質量１００質量部に対してポバールを８．３質量部付与して、比較例のメッシュ織物を得た。
【００３１】
比較例２
１．７デシテックス×５１mmのポリエチレンテレフタレート繊維（単相型）による３０番手紡績糸を用いて製織した経糸密度２３本／吋、緯糸密度２２本／吋の平組織の織物に、織物の質量１００質量部に対してポバールを８．３質量部付与して、メッシュ織物を得た。
【００３２】
比較例３
比較例１において、ポバールを付与しない平組織の織物を比較例３の織物とした。
得られた実施例１および比較例１〜３の評価結果を表１に示す
【００３３】
【表１】
0003164293.tif 000003
【００３４】
表１より明らかなように、実施例１は、ポバールを付与しなかった分、比較例１、２と比べて引張強力はやや低いが実用上には十分な強力を有しており、また、目ずれの度合いを評価する滑脱抵抗力において優れた特性を示すものであった。さらに、生産性や環境特性の点で非常に優れたものであった。
【符号の説明】
【００３５】
１  ：  低融点脂肪族ポリエステル
２  ：  高融点脂肪族ポリエステル
【図１】
0003164293.tif 000004
【手続補正書】
【提出日】平成22年6月18日(2010.6.18)
【手続補正１】
【補正対象書類名】実用新案登録請求の範囲
【補正対象項目名】全文
【補正方法】変更
【補正の内容】
【実用新案登録請求の範囲】
【請求項１】
低融点脂肪族ポリエステルからなるバインダー成分と、前記バインダー成分よりも高い融点の高融点脂肪族ポリエステルとが複合された複合バインダー繊維のみによって構成されることを特徴とする紡績糸。
【請求項２】
複合バインダー繊維が、低融点脂肪族ポリエステルが鞘部を形成し、高融点脂肪族ポリエステルが芯部を形成することを特徴とする請求項１記載の紡績糸。
【請求項３】
低融点脂肪族ポリエステルが、融点１２０℃以上、融解熱が１０Ｊ／ｇ以上のポリ乳酸であることを特徴とする請求項１または２記載の紡績糸。
【請求項４】
請求項１から３のいずれかに記載の紡績糸によって構成された織物であって、紡績糸を構成するバインダー成分が溶融することによって、少なくとも経糸と緯糸との交点が熱接着していることを特徴とするメッシュ織物。
【手続補正書】
【提出日】平成22年9月17日(2010.9.17)
【手続補正１】
【補正対象書類名】実用新案登録請求の範囲
【補正対象項目名】全文
【補正方法】変更
【補正の内容】
【実用新案登録請求の範囲】
【請求項１】
低融点脂肪族ポリエステルからなるバインダー成分と、前記バインダー成分よりも高い融点の高融点脂肪族ポリエステルとが複合された複合バインダー繊維のみによって構成され、複合パインダー繊維の複合形態が、芯鞘型、サイドバイサイド型、海島型、割繊型のいずれかであり、バインダー成分が繊維表面の一部に配されていることを特徴とする紡績糸。
【請求項２】
複合バインダー繊維が、低融点脂肪族ポリエステルが鞘部を形成し、高融点脂肪族ポリエステルが芯部を形成することを特徴とする請求項１記載の紡績糸。
【請求項３】
低融点脂肪族ポリエステルが、融点１２０℃以上、融解熱が１０Ｊ／ｇ以上のポリ乳酸であることを特徴とする請求項１または２記載の紡績糸。
【請求項４】
請求項１から３のいずれかに記載の紡績糸によって構成された織物であって、紡績糸を構成するバインダー成分が溶融することによって、少なくとも経糸と緯糸との交点が熱接着していることを特徴とするメッシュ織物。